(57)【特許請求の範囲】
【請求項１】
不織布、熱可塑性フィルムまたは熱硬化性フィルムの少なくとも１つの層、
第１の方向に実質的に平行である複数の第１の糸を含んでなる第１の層、
第２の方向に実質的に平行で第１の糸に対して斜行している複数の第２の糸を含んでなる第２の層、および
層内で横断的に交絡して前記層のための機械的支持を提供する横断糸
を含んでなり、各層があらゆる逐次順序で配列され、少なくとも１つの層が約−４０〜約０℃の範囲内のＴｇ、および２０℃で約２×１０6〜約１０13ポアズのゼロ剪断溶融粘度を有する高粘度ポリマーを含むコーティングで被覆される、多軸弾道耐衝撃性布帛。
【請求項２】
請求項１に記載の布帛を含んでなる被服。
【請求項３】
請求項１に記載の布帛を含んでなる物品。
【請求項４】
不織布、熱可塑性フィルムまたは熱硬化フィルムの層と、第１の方向に実質的に平行な複数の第１の糸を含んでなる第１の層とを接触させるステップと、
前記第１の層と、第２の方向に実質的に平行で第１の糸に対して斜行している複数の第２の糸を含んでなる第２の層とを接触させるステップと、
糸を層に横断的に交絡して多軸布帛を形成するステップ
を含んでなり、少なくとも１つの層が、約−４０〜約０℃の範囲内のＴｇ、および２０℃で約２×１０6〜約１０13ポアズのゼロ剪断粘度を有する高粘度ポリマーを含むコーティングで被覆される、弾道耐衝撃性布帛を製造する方法。
【発明の詳細な説明】
【関連出願の相互参照】
【０００１】
本出願は、その開示を参照によって本明細書に援用する２００５年１２月８日に出願された米国仮特許出願第６０／７４９，１４６号明細書の優先権を主張する。
【技術分野】
【０００２】
本発明は、防弾用途で有用な多軸布帛に関する。
【背景技術】
【０００３】
個人用防弾ボディアーマー、特にベスト、ヘルメット、およびその他の物品は、一般に、銃弾またはその他の発射体、およびアーマーに力強く押しつけられるナイフなどのあらゆるその他の物体の貫通を防止する役割を果たす材料から形成される。これらの物品は、主として軍隊のために使用されるが、警察および民生用途もまた有する。闘争的環境において兵士および警察署が使用するアーマーシステムの装用性および総合的有効性を改善することに対して、高まる需要がある。アーマーシステムの総合的な厚さおよび重量は装用性をもたらすことができるが、目下知られているシステムでこれらのパラメーターを減少させることは、貫通に対するアーマーの有効性を損ない得る。
【０００４】
防弾用途のために知られている布帛としては、第２の層中の繊維が第１の層中の繊維に対して斜行することが知られているような、一方向性繊維を有する少なくとも２つの層を有するものが挙げられる。例えば特許文献１、特許文献２、および特許文献３を参照されたい。
【０００５】
ある防弾構造体が結合材で含浸されている。特許文献４および特許文献５を参照されたい。特許文献６は、マトリックス材料中の特定の高強度フィラメントの網状構造である、少なくとも１つの層を有する複合材を開示する。特許文献７は、多数の横編み目と、横編み布帛中に保持される多数の平行長手方向に伸びる縦糸挿入断片とから形成される横編み布帛を含む、一方向性強化布帛中でのラミネートの使用を開示する。
【０００６】
特許文献８は、一方向性延伸繊維束の第１および第２の配列を含むシート形態の防弾ラミネート構造を開示する。第２の配列の繊維束は、第１の配列の繊維束に対して交差状に交差パイルされる。この構造体中では、ポリマー性フィルムは、繊維束中へのフィルムの実質的な貫通なしに、第１および第２の繊維束配列を共に接着するように、第１および第２の繊維束の交差パイル配列の間にある。特許文献９は、少なくとも１つの繊維層と、繊維層の全部または一部に接してそれと結合する少なくとも１つのポリマー層とを有する防弾物品を開示する。
【０００７】
織布および不織布層の双方を含有する特定の布帛もまた知られている。特許文献１０を参照されたい。
【０００８】
【特許文献１】米国特許出願公開第２００２／０１６４９１１号明細書
【特許文献２】米国特許出願公開第２００３／０２２８８１５号明細書
【特許文献３】米国特許出願公開第２００５／００８１５７１号明細書
【特許文献４】米国特許出願公開第２００４／００４５４２８号明細書
【特許文献５】米国特許第６，２３８，７６８号明細書
【特許文献６】米国特許第５，１６０，７７６号明細書
【特許文献７】米国特許第４，１８３，９９３号明細書
【特許文献８】米国特許第５，９３５，６７８号明細書
【特許文献９】米国特許第５，６７７，０２９号明細書
【特許文献１０】米国特許出願公開第２００４／０１３２３６８号明細書
【発明の開示】
【発明が解決しようとする課題】
【０００９】
改善された性能がある防弾布帛および物品に対する必要性がある。
【課題を解決するための手段】
【００１０】
不織布、熱可塑性フィルムまたは熱硬化性フィルムの少なくとも１つの層、
第１の方向に実質的に平行である複数の第１の糸を含んでなる第１の層、
第２の方向に実質的に平行で第１の糸に対して斜行しまたは片寄っている複数の第２の糸を含んでなる第２の層、および
層内で横断的に交絡して前記層のための機械的支持を提供する横断糸
を含んでなり、各層があらゆる逐次順序で配列され、場合により約−４０〜約０℃の範囲内のＴｇ、および２０℃で約２×１０６〜約１０１３ポアズのゼロ剪断溶融粘度を有する高粘度ポリマーで被覆されてもよい、多軸布帛が提供される。
【００１１】
このような布帛を含んでなる被服および物品、およびこのような布帛を作る方法もまた提供される。
【００１２】
前述の一般説明および次の詳細な説明は、例示的かつ説明的であることをあくまでも意図し、添付の特許請求の範囲で定義される本発明を制限するものではない。
【００１３】
実施態様を添付図で図解し、ここで提示される概念の理解を向上させる。
【００１４】
当業者は、図中の対象物が簡潔さと明瞭さのために図示されて、必ずしも一定の縮尺で描かれていないことを理解する。例えば図中の対象物のいくつかの寸法は、実施態様の理解向上を助けるために、その他の対象物と比べて誇張されていてもよい。
【発明を実施するための最良の形態】
【００１５】
いくつかの実施態様では、本発明は、
不織布、熱可塑性フィルムまたは熱硬化性フィルムの少なくとも１つの層、
第１の方向に実質的に平行である複数の第１の糸を含んでなる第１の層、
第２の方向に実質的に平行で第１の糸に対して斜行しまたは片寄っている複数の第２の糸を含んでなる第２の層、および
層内で横断的に交絡して前記層のための機械的支持を提供する横断糸
を含んでなり、各層があらゆる逐次順序で配列され、場合により約−４０〜約０℃の範囲内であるＴｇ、および２０℃で約２×１０６〜約１０１３ポアズのゼロ剪断溶融粘度を有する高粘度ポリマーで被覆されてもよい、多軸布帛に関する。
【００１６】
いくつかの実施態様では、少なくとも１つの複数の糸がアラミド繊維を含んでなる。
【００１７】
特定の実施態様では、少なくとも１つの複数の糸がポリアレーンアゾール、ポリピリダゾール、ポリピリドビスイミダゾール、およびポリアラミド繊維を含んでなる。１つの好ましいポリピリドビスイミダゾールは、ポリ［２，６−ジイミダゾ［４，５−ｂ：４，５−ｅ］−ピリジニレン−１，４（２，５−ジヒドロキシ）フェニレン）である。
【００１８】
いくつかの実施態様では、不織布、熱可塑性または熱硬化性フィルムの少なくとも１つの層がアラミドフェルトである。いくつかのアラミドフェルトは、ポリ（ｐ−フェニレンテレフタルアミド）ステープルファイバーを含んでなる。
【００１９】
適切な横断糸としては、ポリエステル、ポリエチレン、ポリアミド、アラミド、ポリアレーンアゾール、ポリピリダゾール、またはポリピリドビスイミダゾールの繊維が挙げられる。
【００２０】
いくつかの実施態様では、布帛は、第３の方向に実質的に平行で、第１の糸および第２の糸に対して斜行しまたは片寄っている、複数の第３の糸を含んでなる第３の糸層をさらに含んでなる。特定の実施態様では、布帛は、第４の方向に実質的に平行で、第１、第２、および第３の糸に対して斜行しまたは片寄っている、複数の第４の糸を含んでなる第４の糸層を含んでなる。
【００２１】
本発明はまた、ここで述べられる布帛を含んでなる被服または物品にも関する。
【００２２】
不織布、熱可塑性フィルムまたは熱硬化性フィルムの層と、第１の方向に実質的に平行な複数の第１の糸を含んでなる第１の層とを接触させるステップと、
前記第１の層と、第２の方向に実質的に平行で第１の糸に対して斜行しまたは片寄っている複数の第２の糸を含んでなる第２の層とを接触させるステップと、
糸と層とを横断的に交絡して多軸布帛を形成するステップ
を含んでなり、各層が場合により、約−４０〜約０℃の範囲内のＴｇ、および２０℃で約２×１０６〜約１０１３ポアズのゼロ剪断粘度を有する高粘度ポリマーで被覆されていてもよい、布帛の製造方法もまた提供される。
【００２３】
本発明は、本開示の一部を構成する次の例示的で好ましい実施態様の詳細な説明を参照して、より容易に理解されてもよい。特許請求の範囲は、ここで記載されるおよび／または示される特定の装置、方法、条件またはパラメーターに限定されるものではなく、ここで使用される用語法は、特定の実施態様をあくまでも一例として述べるためのものであり、特許請求される発明を限定することは意図されないものと理解される。また添付の特許請求の範囲を含めて明細書中の用法で、文脈で特に断りのない限り、単数形「ａ」、「ａｎ」、および「ｔｈｅ」は、複数形を含み、特定数値への言及は少なくともその特定値を含む。一定範囲の値が表現される場合、別の実施態様は、１つの特定値からおよび／またはその他の特定値までを含む。同様に先行する「約」の使用によって、値が近似として表現される場合、特定の値は別の実施態様を形成するものと理解される。全ての範囲は包括的で組み合わせ可能である。
【００２４】
ここでの用法では、「片寄っている」という用語は、単に直上でないことを意味する。「斜行」という用語は、２つの複数の糸について言及する場合、複数が互いに異なる角度で横たわることを意味する。許容可能な性能を提供するあらゆる角度が使用できる。当業者は特定の構造体のための最適斜行を判定できる。例えば２つの層では、複数は０度と９０度であってもよい。その他の例は、０度／４５度／９０度、および０度／４５度／９０度／４５度である。
【００２５】
層中で使用するための適切な繊維の例としては、ポリオレフィン（例えばポリエチレンまたはポリプロピレン）、ポリイミド、ポリエステル、ポリ（ビニルアルコール）などのポリマーと、ポリベンゾイミダゾール（ＰＢＩ）などのポリベンゾアゾールと、デラウェア州ウィルミントンのＥ．Ｉ．デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ））（ＤｕＰｏｎｔ）から商品名ケブラー（Ｋｅｖｌａｒ）（登録商標）の下に販売されるポリ（パラフェニレンテレフタルアミド）などのポリアラミドと、バージニア州リッチモンドのマジェラン・システムズ・インターナショナル（Ｍａｇｅｌｌａｎ  Ｓｙｓｔｅｍｓ  Ｉｎｔｅｒｎａｔｉｏｎａｌ（Ｒｉｃｈｍｏｎｄ，ＶＡ））から商品名Ｍ５（登録商標）の下に入手できるポリピリドビスイミダゾールなどのポリピリダゾールからできたものが挙げられる。優れた防弾貫通抵抗性を提供するために、繊維の引張り強さは、ＡＳＴＭＤ−８８５に準じて少なくとも約９００ＭＰａであるべきである。好ましくは繊維はまた、少なくとも約１０ＧＰａの弾性率も有する。
【００２６】
ポリマーがポリアミドの場合、アラミドが好ましい。「アラミド」とは、アミド（−ＣＯ−ＮＨ−）結合の少なくとも８５％が２個の芳香族環に直接付着するポリアミドを意味する。適切なアラミド繊維については「人造繊維−科学と技術（Ｍａｎ−Ｍａｄｅ  Ｆｉｂｅｒｓ−Ｓｃｉｅｎｃｅ  ａｎｄ  Ｔｅｃｈｎｏｌｏｇｙ）」、第２巻、「繊維形成芳香族ポリアミド（Ｆｉｂｅｒ−Ｆｏｒｍｉｎｇ  Ａｒｏｍａｔｉｃ  Ｐｏｌｙａｍｉｄｅｓ）」と題されたセクション、２９７頁、Ｗ．ブラック（Ｂｌａｃｋ）ら、Ｉｎｔｅｒｓｃｉｅｎｃｅ  Ｐｕｂｌｉｓｈｅｒｓ、１９６８年で述べられる。アラミド繊維はまた、米国特許第４，１７２，９３８号明細書、米国特許第３，８６９，４２９号明細書、米国特許第３，８１９，５８７号明細書、米国特許第３，６７３，１４３号明細書、米国特許第３，３５４，１２７号明細書、および米国特許第３，０９４，５１１号明細書でも開示される。添加剤がアラミドと共に使用でき、１０重量％程度までのその他のポリマー材料をアラミドに混合でき、またはアラミドのジアミンと置換された１０％程度のその他のジアミン、またはアラミドの二酸クロリドと置換された１０％程度のその他の二酸クロリドを有する共重合体を使用できることが分かっている。
【００２７】
好ましいアラミドはパラ−アラミドであり、ポリ（ｐ−フェニレンテレフタルアミド）（ＰＰＤ−Ｔ）が好ましいパラ−アラミドである。「ＰＰＤ−Ｔ」とは、ｐ−フェニレンジアミンと塩化テレフタロイルとのほぼ等モルの重合からもたらされるホモポリマー、およびｐ−フェニレンジアミンへの少量のその他のジアミンの組み込み、および塩化テレフタロイルへの少量のその他の二酸クロリドの組み込みからもたらされる共重合体も意味する。その他のジアミンおよび二酸クロリドが重合反応を妨げる反応性基を有しさえしなければ、原則として、その他のジアミンおよびその他の二酸クロリドをｐ−フェニレンジアミンまたは塩化テレフタロイルの約１０モル％程度まで、またはおそらくわずかに高い量で使用できる。ＰＰＤ−Ｔはまた、例えば塩化２，６−ナフタロイルまたはクロロ−または塩化ジクロロテレフタロイルまたは３，４’−ジアミノジフェニルエーテルなどのその他の芳香族ジアミンおよびその他の芳香族二酸クロリドの組み込みからもたらされる、共重合体も意味する。
【００２８】
ポリマーがポリオレフィンの場合、ポリエチレンまたはポリプロピレンが好ましい。ポリエチレンとは、好ましくは分子量が１００万を超える主に直鎖状のポリエチレン材料を意味し、それは主鎖炭素原子１００個あたり変性単位が５個を超えない少量の分枝鎖またはコモノマーを含有してもよく、またそれと混合されて、特に低密度ポリエチレン、プロピレンなどのアルケン−１−ポリマーなどの、約５０重量％以下の１つまたはそれ以上のポリマー添加剤、または一般に組み込まれる抗酸化剤、潤滑剤、紫外線遮断剤、着色剤などの低分子量添加剤もまた含有してもよい。このような１つのポリマーは、伸びきり鎖ポリエチレン（ＥＣＰＥ）として一般に知られている。同様に、ポリプロピレンは好ましくは分子量１００万を超える主に直鎖状のポリプロピレン材料である。高分子量線状ポリオレフィン繊維は市販される。ポリオレフィン繊維の調製については、米国特許第４，４５７，９８５号明細書で考察される。
【００２９】
ポリベンゾアゾールおよびポリピリダゾールなどのポリアレーンアゾールポリマーは、乾燥成分混合物とポリリン酸（ＰＰＡ）溶液とを反応させて作成できる。乾燥成分は、アゾール形成モノマーおよび金属粉末を含んでなってもよい。これらの乾燥成分の正確に秤量されたバッチは、本発明の好ましい実施態様の少なくともいくつかの使用を通じて得ることができる。
【００３０】
例示的なアゾール形成モノマーとしては、２，５−ジメルカプト−ｐ−フェニレンジアミン、テレフタル酸、ビス−（４−安息香酸）、オキシ−ビス−（４−安息香酸）、２，５−ジヒドロキシテレフタル酸、イソフタル酸、２，５−ピリドジカルボン酸、２，６−ナフタレンジカルボン酸、２，６−キノリンジカルボン酸、２，６−ビス（４−カルボキシフェニル）ピリドビスイミダゾール、２，３，５，６−テトラアミノピリジン、４，６−ジアミノレソルシノール、２，５−ジアミノヒドロキノン、１，４−ジアミノ−２，５−ジチオベンゼン、またはそれらのあらゆる組み合わせが挙げられる。好ましくはアゾール形成モノマーとしては、２，３，５，６−テトラアミノピリジンおよび２，５−ジヒドロキシテレフタル酸が挙げられる。特定の実施態様では、アゾール形成モノマーはリン酸化されることが好ましい。好ましくはリン酸化アゾール形成モノマーは、ポリリン酸および金属触媒の存在下で重合される。
【００３１】
金属粉末を用いて、最終ポリマーの分子量を高めるのを助けることができる。金属粉末としては、典型的に鉄粉末、スズ粉末、バナジウム粉末、クロム粉末、およびそれらのあらゆる組み合わせが挙げられる。
【００３２】
アゾール形成モノマーおよび金属粉末は混合され、次に混合物をポリリン酸と反応させてポリアレーンアゾールポリマー溶液を形成する。所望ならば追加的ポリリン酸がポリマー溶液に添加できる。ポリマー溶液は、典型的にダイまたは吐糸管を通して押出しまたは紡績されて、フィラメントが調製または紡績される。
【００３３】
ポリベンゾオキサゾール（ＰＢＯ）およびポリベンゾチアゾール（ＰＢＺ）が、２つの適切なポリベンゾアゾールポリマーである。これらのポリマーについては、国際公開第９３／２０４００号パンフレットで述べられる。ポリベンゾオキサゾールおよびポリベンゾチアゾールは、好ましくは次の構造の繰り返し単位から作られる。
【００３４】
【化１】
0005489463.tif 000002
【００３５】
窒素原子に結合して示される芳香族基は複素環であってもよいが、それらは好ましくは炭素環であり、それらは縮合または非縮合多環系であってもよいが、それらは好ましくは六員環の単環である。ビス−アゾールの主鎖中に示される基が好ましいパラ−フェニレン基であるが、その基は、ポリマー調製を妨げないあらゆる二価の有機基によって置換されていても、または置換されていなくてもよい。例えばその基は、トリレン、ビフェニレン、ビス−フェニレンエーテルなどの炭素原子１２個までの脂肪族であってもよい。
【００３６】
本発明の繊維を作るために使用されるポリベンゾオキサゾールおよびポリベンゾチアゾールは、少なくとも２５個、好ましくは少なくとも１００個の繰り返し単位を有するべきである。ポリマーの調製およびこれらのポリマーの紡績については、前述の国際公開第９３／２０４００号パンフレットで開示される。
【００３７】
ポリ（ピリダゾール）ポリマーから作られた繊維が本発明で使用するのに適する。これらのポリマーとしては、ポリ（ピリドイミダゾール）、ポリ（ピリドチアゾール）、ポリ（ピリドオキサゾール）、ポリ（ピリドビスイミダゾール）、ポリ（ピリドビスチアゾール）、およびポリ（ピリドビスオキサゾール）が挙げられる。
【００３８】
ポリ（ピリドビスイミダゾール）は、高強度の硬質棒状ポリマーである。ポリ（ピリドビスイミダゾール）繊維は、少なくとも２０ｄｌ／ｇまたは少なくとも２５ｄｌ／ｇまたは少なくとも２８ｄｌ／ｇの固有粘度を有することができる。このような繊維としては、ＰＩＰＤ繊維（Ｍ５（登録商標）繊維およびポリ［２，６−ジイミダゾ［４，５−ｂ：４，５−ｅ］−ピリジニレン−１，４（２，５−ジヒドロキシ）フェニレンから作られた繊維としても知られている）が挙げられる。ＰＩＰＤ繊維は次の構造に基づいている。
【００３９】
【化２】
0005489463.tif 000003
【００４０】
ポリ（ピリドビスイミダゾール）繊維は、その中でポリ（ベンゾイミダゾール）繊維がポリ（ビベンゾイミダゾール）である、よく知られている市販のＰＢＩ繊維またはポリ（ベンゾイミダゾール）繊維と区別できる。ポリ（ビベンゾイミダゾール）繊維は硬質棒状ポリマーでなく、ポリ（ピリドビスイミダゾール）と比べて低繊維強度および低引張り弾性率を有する。
【００４１】
ＰＩＰＤ繊維には、約３１０ＧＰａ（２１００グラム／デニール）の平均弾性率、および約５．８ＧＰａ（３９．６グラム／デニール）までの平均引張り強さを有する可能性があることが報告されている。これらの繊維については、ブルー（Ｂｒｅｗ）ら、Ｃｏｍｐｏｓｉｔｅｓ  Ｓｃｉｅｎｃｅ  ａｎｄ  Ｔｅｃｈｎｏｌｏｇｙ、１９９９年、５９、１１０９頁；バン・デル・ジャック（Ｖａｎ  ｄｅｒ  Ｊａｇｔ）およびボイカース（Ｂｅｕｋｅｒｓ）、Ｐｏｌｙｍｅｒ、１９９９年、４０、１０３５頁；シッケマ（Ｓｉｋｋｅｍａ）、Ｐｏｌｙｍｅｒ、１９９８年、３９、５９８１頁；クロップ（Ｋｌｏｐ）およびラマーズ（Ｌａｍｍｅｒｓ）、Ｐｏｌｙｍｅｒ、１９９８年、３９、５９８７頁；ハーゲマン（Ｈａｇｅｍａｎ）ら、Ｐｏｌｙｍｅｒ、１９９９年、４０、１３１３頁で述べられている。
【００４２】
布帛、物品、被服などは追加的な層を有することができ、またはここで述べられる布帛をその他の布帛またはシートに隣接して有することができる。高性能繊維構造は、メリヤス、織布、不織構造、一方向性シート、多方向性シート（例えば約２０〜９０度の間の角度で交差する繊維を有するもの）、不織層（例えばフェルト）など多くの形態を取ることができ、または単一繊維であってさえよい。繊維構造は、１０、２０、４０、または６０層を超える本発明の個々の繊維構造の形態を取ってもよい。
【００４３】
いくつかの層をポリマーで処理してもよい。処理された層は、弾着点から離れた背面に配置してもよく、または中央に、またはボディアーマー中の性能を最適化するためのあらゆるその他の様式で配置してもよい。ポリマー濃度は、処理された層のそれぞれで同一であってもよく、またはパックを通じて所望の堅さのバリエーションを提供するように、層から層で変動しても良い。処理された層は、層から層で変動してもよい布帛構造タイプからなるパック中で使用できる。
【００４４】
防護用ボディアーマーは、本発明の一主要用途である。高性能繊維構造は、縫合などの標準ベスト製造工程によってボディアーマーに作られてもよい。ボディアーマーは、国立司法研究所によってＮＩＪ  １００−９８を通じて確立された貫通抵抗性、鈍的外傷、およびその他の要件を満たすように、製造業者によって構築される。ＮＩＪ１００−９８に従って防弾パネルが単一ユニットにアセンブルされる様式は、製造業者毎に異なる。場合によっては、パネルの縁全体の周囲で、複数層がバイアス縫合される。別の場合には、層がいくつかの位置で共にかがり縫いされる。いくつかの製造業者は、布帛を数列の垂直または水平縫合でアセンブルする。製造業者によっては防弾パネル全体をキルト縫いさえするかもしれない。縫合がパネルの防弾抵抗特性を損なうという証拠は存在しない。むしろ縫合は、使用される布帛タイプ次第で、特に鈍的外傷の場合に総合的性能を改善する傾向がある。
【００４５】
本発明のいくつかの実施態様では、ガラス転移温度が低い１つまたはそれ以上の高粘度ポリマー接着剤が、繊維構造上に被覆されまたはその中に含浸されてもよい。高粘度ポリマー接着剤は、ポリマーまたは接着剤と様々に称されてもよい。また含浸という用語が使用される場合、それはまたコーティングも包含することが意図されることを理解すべきである。鈍的外傷抵抗性は改善されながら、優れた防弾抵抗性は維持される。背面変形（ＢＦＤ）は鈍的外傷の指標であり、すなわちＢＦＤが低いほど防護用具を着用した個人が被る外傷はより少ない。低レベルで繊維構造中に含浸される液体接着剤は、弾道衝撃条件下における織物中のフィラメントの滑り摩擦を修正することで、本質的に摩擦促進剤として機能すると考えられる。さらにこのような材料は、ボディアーマーなどの物品に貫通する防弾抵抗性を維持し、またはわずかに改善しながら、背面変形の減少を提供する。ＢＦＤはミリメートル（ｍｍ）で表わされる。
【００４６】
いくつかの実施態様では、本発明はまた、Ｔｇが約−４０℃〜０℃の間の約１〜１５重量％の高粘度接着剤で含浸された（または被覆された）、１つまたはそれ以上の高性能繊維構造の層を含んでなる物品である。ガラス転移温度は、１０℃／分の加熱速度で、示差走査熱量測定（ＤＳＣ）を使用して測定された。転移中点をＴｇとして選択した。Ｔｇは明細書全体を通じて℃で表わされる。
【００４７】
一般に固体接着剤よりも液体接着剤が好ましい。固体接着剤マトリックスは、弾道貫通抵抗性の低下をもたらすことができ、その他のより堅い添加剤、ならび約１５重量％以上の接着剤添加剤の存在のために、堅すぎるまたは摩擦が大きすぎるにシステムについても同様である。下で考察するように、このような動態は、複数層が高速度発射体で衝撃を受けた場合に、含浸布帛の非常に大きい摩擦および堅さについて予期される。
【００４８】
衝撃時における、接着剤のＴｇが低い布帛の反応に関して、これらのシステムの歪み速度依存性を考察することが重要である。これを実験的に理解する一方法は、周波数依存動的機械的方法を応用することである。試験のために、不活性ガラス支持布帛をポリ（ビニルプロピオネート）（ＰＶＰ）またはポリ（ヘキシルメタクリレート）（ＰＨＭ）のどちらかで含浸する。ＰＨＭをトルエン溶液から付着させて、トルエンを除去する。これらのサンプルを周波数依存動的機械的分析（ＤＭＡ）で使用する。実験および機器は標準規格であり、「支持ポリマーを研究するための動的機械的分析器の使用（Ｕｓｅ  ｏｆ  ａ  Ｄｙｎａｍｉｃａｌ  Ｍｅｃｈａｎｉｃａｌ  Ａｎａｌｙｚｅｒ  ｔｏ  Ｓｔｕｄｙ  Ｓｕｐｐｏｒｔｅｄ  Ｐｏｌｙｍｅｒｓ）」、スタークウェザー（Ｓｔａｒｋｗｅａｔｈｅｒ），Ｈ．Ｗ．，ギリ（Ｇｉｒｉ），Ｍ．Ｒ．、Ｊ．Ａｐｐｌ．Ｐｏｌｙｍ．Ｓｃｉ．、１９８２年、２７、１２４３頁で述べられる。周波数依存ガラス転移は、損失シグナルの最大値として解決される。周波数の極値である０．１Ｈｚおよび３０Ｈｚにおいて、ＰＨＭのＴｇはそれぞれ−１８．５℃〜−２℃の範囲である。同一周波数範囲において、ＰＶＰのＴｇは３℃〜１２．５℃の範囲である。これらはＰＨＭおよびＰＶＰについて、４０ｋｃａｌ／ｍｏｌおよび６５ｋｃａｌ／ｍｏｌの活性化エネルギーにそれぞれ対応する。弾道事象の非常に高い歪み速度は、高い変形相当周波数（＞＞１０５Ｈｚ）に寄与する。これの増大した歪み速度は、ＰＶＰおよびＰＨＭを容易に液体からガラス質固相に転換する。例えば１０５Ｈｚでは、ＰＨＭに関するこの活性化エネルギーに基づいたＴｇは、２５℃に移行する。この値は、弾道衝撃が誘発する高歪み速度の下では、ＰＨＭでさえも室温で十分ガラス相になることを示す。
【００４９】
本発明で使用される高粘度接着剤のＴｇは約−４０〜約０℃の範囲内に入り、好ましくは約−３５〜約−１０℃の範囲内である。これらの材料では、弾道事象からの高い歪み速度は、この周波数依存Ｔｇを室温を超えて移行するのに十分であり、粘稠な接着剤を堅いガラス質固形物に転換する。低いＴｇおよび「流動」性のために、これらの接着剤は、静的条件下で快適な保護ベストを作成するための可撓性の布帛を提供する。ガラス転移が約−４０℃未満である場合、歪み速度の高さはシステムをガラス相に転換させるのに十分でない。
【００５０】
上述のように、いくつかの好ましい実施態様では、接着剤は高粘度ポリマー流体であるべきである。それらは弾性固形物、非常に高分子量のポリマー、半結晶質弾性固形物、または架橋弾性固形物であってはならない。これらのようなポリマーは貫通抵抗性を低下でき、より堅いために快適さの低下を引き起こす。さらに特に、低レベルで塗布された固体接着剤は自己回復せず、ひとたび布帛が変形すると実質的に有効性を失う。
【００５１】
これらの高粘度接着剤は、中程度から比較的高い摩擦を与える。約−４０℃〜約０℃の範囲内であるＴｇを有する高粘度接着剤では、乾燥布帛対照サンプルよりも高い摩擦は、ＢＦＤと良好に相関して性能利点に寄与する。含浸添加剤の粘度もまた、布帛の堅さに相関する。
【００５２】
Ｔｇに加えて、本発明で使用される接着剤はまた、それらの分子量（Ｍｗ）および粘度によって特徴づけられる。分子量は重量平均であり、典型的にゲル透過クロマトグラフィーによって判定される。例えば粘稠な流体ポリマーの分子量は、約２０，０００〜４００，０００ｇ／ｍｏｌ（いくつかの実施態様では２０，０００〜１００，０００）の範囲内であってもよい。粘稠な流体ポリマーのための所望の粘度範囲は、約２×１０６〜約１０１３ポアズである。粘度は典型的に室温で測定されるが、一般に、ここで提供されるような対象接着剤の粘度は、室温で標準技術によって測定するには高すぎる。この場合、粘度は、高温溶融粘度からの外挿、メルトフローインデックス特性決定またはその他の定性的流動学的特性決定によって推定される。ポリマー流体のゼロ剪断粘度特性決定のために応用される典型的な一方法は、円錐平板流体測定法または毛管粘度測定法である。上の範囲外の低い粘度は、シロキサン流体のＴｇが低い場合のように、分子量が高いものであってさえも典型的に性能を低下させる。これらの材料は、潤滑のために摩擦を低下させる。これはブリスコエ（Ｂｒｉｓｃｏｅ），Ｂ．Ｊ．、モタメディ（Ｍｏｔａｍｅｄｉ），Ｆ．による「アラミド布帛の弾道衝撃特徴：境界面摩擦の影響（Ｔｈｅ  ｂａｌｌｉｓｔｉｃ  ｉｍｐａｃｔ  ｃｈａｒａｃｔｅｒｉｓｔｉｃｓ  ｏｆ  ａｒａｍｉｄ  ｆａｂｒｉｃｓ：ｔｈｅ  ｉｎｆｌｕｅｎｃｅ  ｏｆ  ｉｎｔｅｒｆａｃｅ  ｆｒｉｃｔｉｏｎ）」、Ｗｅａｒ、１９９２年、１５８（１−２）、２２９頁で開示されるように、防弾性能不良と相関している。
【００５３】
適切な特性がある液体接着剤は、懸濁液、エマルジョンまたは溶融重合をはじめとする多くのやり方で、配合物または共重合体の形態で形成できる。ここで高粘度接着剤として有用なポリマーの例としては、ポリ（ビニルプロピオネート）、ポリ（ヘキシルメタクリレート）、ポリ（イソプロピルアクリレート）、および（エチレン含量３８重量％、メチルアクリレート含量６２重量％の）エチレン／メチルアクリレート共重合体が挙げられる。
【００５４】
固体エラストマーとは際立って異なる流動および弾性率特性がある高粘度接着剤を防弾布帛に含浸させた。処理された層の数次第で、ポリアラミド布帛中で約１〜約１５重量％の添加剤レベルの範囲内で、弾道貫通抵抗性および背面変形（鈍的外傷の測定）双方の望ましく高いレベルが見られた。このタイプのシステムは、目下使用されている布帛ベスト中で満足のいく鈍的外傷保護を提供するのに必要な面密度と比べて、約２０〜３０％の重量節約を提供すると考えられる。本発明で使用されるような高粘度接着剤は、本発明で望ましい液体接着性能を与えるガラス転移温度Ｔｇを有し、繊維構造中での粘度および摩擦効果通じて背面変形を制御する。
【００５５】
ここでの目的では、「繊維」という用語は、長さと、その長さに垂直なその断面積を横切る幅との比率が高い、比較的可撓性で巨視的に均質な本体と定義される。繊維断面はあらゆる形状であることができるが、典型的に丸い。ここで「フィラメント」または「連続フィラメント」という用語は、「繊維」という用語と同義的に使用される。
【００５６】
ここでの用法では、「ステープルファイバー」という用語は、所望の長さに切断された繊維、またはフィラメントと比べると、長さとその長さに垂直なその断面積を横切る幅との低い比率を有して天然に存在するか、または自然に有する繊維を指す。長さは約０．１インチから数フィートで変動できる。いくつかの実施態様では、長さは０．１インチ〜約８インチである。人造ステープルファイバーは、綿、羊毛、または梳毛糸紡績機上での加工に適した長さに切断される。
【００５７】
ステープルファイバーは、（ａ）実質的に均一の長さ、（ｂ）可変またはランダムの長さ、または（ｃ）実質的に均一の長さを有するステープルファイバーのサブセットおよび別のサブセット中の異なる長さを有するステープルファイバーを有することができ、共に混合されたサブセット中のステープルファイバーは実質的に均一の分布を形成する。
【００５８】
いくつかの実施態様では、適切なステープルファイバーは１〜３０ｃｍの長さを有する。短ステープル工程によって作られるステープルファイバーは、１〜６ｃｍの繊維長をもたらす。
【００５９】
ステープルファイバーは、あらゆる工程によって作成ができる。ステープルファイバーは、連続繊維をけん切して、クリンプとして機能する変形セクションがあるステープルファイバーをもたらして形成できる。ステープルファイバーは、ロータリーカッターまたはギロチン断裁機を使用して連続の直線繊維から切断して、直線（すなわちクリンプしていない）ステープルファイバーをもたらすことでができ、またはさらに１ｃｍあたり８個のクリンプを超えないクリンプ（または反復する屈曲）頻度で、ステープルファイバーの長さに沿って、のこ歯形状のクリンプを有するクリンプした連続繊維から切断できる。
【００６０】
けん切されたステープルファイバーは、破断ゾーン調節によって制御される平均切断長を有する、繊維のランダム可変質量を作り出す所定の距離である、１つまたはそれ以上の破断ゾーンを有するけん切操作中に、連続フィラメントのトウまたは束を破断して作ることができる。
【００６１】
本発明のステープルファイバーは、当該技術分野でよく知られている伝統的な長短ステープルリング精紡工程を使用して糸に転換できる。短ステープルでは、３／４インチ〜２−１／４インチ（すなわち１．９〜５．７ｃｍ）の綿系紡績繊維長が典型的に使用される。長ステープルでは６−１／２インチ（すなわち１６．５ｃｍ）までの梳毛糸または紡毛系紡績繊維が典型的に使用される。しかし糸はまた、空気ジェット紡績、オープンエンド紡績、およびステープルファイバーを使用可能な糸に転換する多くのその他のタイプの紡績を使用して紡績してもよいので、リング精紡に限定することは意図されない。
【００６２】
けん切されたステープルファイバーは、典型的に長さ７インチ（すなわち１７．８ｃｍ）以下で、１５インチであることができる長さを有し、ステープル工程をトップする伝統的なけん切されたトウを使用して作られる。例えば国際公開第００７７２８３号パンフレットで述べられる工程を通じて、約２０インチ（すなわち５１ｃｍ）までの最大長を有するステープルファイバーが可能である。糸は、空気ジェットによるフィラメントの絡み合いを使用して、紡績糸への繊維統合によって、１デシテックスあたり３〜７グラムの範囲内である引張り強さを有するように作られた。これらの糸は第２の撚りを有してもよく、すなわちそれらを形成後に撚って糸により大きな引張り強さを与えてもよく、その場合、引張り強さは１デニールあたり１０〜１８グラム（すなわち１ｄｔｅｘあたり９〜１７グラム）の範囲であることができる。工程は繊維にある程度のクリンプを与えるので、けん切されたステープルファイバーは常態ではクリンプを必要としない。
【００６３】
連続フィラメントという用語は、比較的小さな直径を有して、その長さがステープルファイバーに用いられるものよりも長い、可撓性の繊維を指す。連続フィラメント繊維は、当業者によく知られている工程によって、マルチフィラメント糸に転換できる。
【００６４】
本発明の布帛は、ニットまたは織布または不織構造をはじめとするが、これに限定されるものではない、多数の形態をとることができる。このような布帛形態については、当業者によく知られている。
【００６５】
「不織」布帛とは、一方向性（マトリックス樹脂内に含有される場合）、フェルト、繊維バットなどをはじめとする、繊維網状構造を意味する。
【００６６】
「織」布とは、平織、千鳥綾織、斜子織、朱子織、綾織などのあらゆる布帛の織り方を使用して織られた布帛を意味する。平織および綾織が、業界で使用される最も一般的な織り方と考えられる。
【００６７】
本発明の範囲を限定することを意図しない次の実施例によって、本発明を例示する。
【実施例】
【００６８】
比較例１
比較例１では、Ｅ．Ｉ．デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）から登録商標ケブラー（Ｋｅｖｌａｒ）（登録商標）１２９の下に入手できる、フィラメントあたり線密度が１．６６ｄｔｅｘである、１５７０ｄｔｅｘの高引張り強さポリ（ｐ−フェニレンテレフタルアミド）連続フィラメント糸から多軸布帛の層が作られる。布帛の各層は、図１に示すように異なる角度で配列され、低デニールおよび低引張り強さのループ形成ポリエチレン糸の組によって共に結合される、１インチあたり２０末端の４組の平行糸で構築される。各多軸層の面密度は約０．５２ｋｇ／ｍ２である。多軸布帛で使用される４組の糸の引張り強さは２４．３グラム／ｄｔｅｘであり、繊維密度は１．４４グラム／ｃｍ３である。多軸布帛層は安定性が比較的良くない。多軸布帛層中の糸は、鋭器の貫通によって歪んで押しのけられる。
【００６９】
約１５”×１５”サイズの９層の多軸布帛を縁周辺で縫い合わせて、千鳥掛けして総面密度約４．７ｋｇ／ｍ２の複合構造体を形成する。次にレベルＩＩのためのＮＩＪ防弾基準０１０１．０４による９ｍｍ銃弾に対して、アセンブリーを防弾Ｖ５０および背面変形の双方について試験する。結果、特に実施例の複合構造の背面変形は、布帛層の低い構造安定性のために不良であろう。
【００７０】
実施例１
本発明の実施例１では、多軸布帛の層が、Ｅ．Ｉ．デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）から登録商標ケブラー（Ｋｅｖｌａｒ）（登録商標）１２９の下に入手できる、線密度が１フィラメントあたり１．６６ｄｔｅｘで１５７０ｄｔｅｘの高引張り強さのポリ（ｐ−フェニレンテレフタルアミド）連続フィラメント糸から、テックス・テック・インダストリーズ（Ｔｅｘ  Ｔｅｃｈ  Ｉｎｄｕｓｔｒｉｅｓ）から入手できるアラミドフェルト層に沿って作られる。布帛の各層は、図１のように、異なる角度で配置された１インチあたり２０末端の４組の平行糸およびアラミドフェルト層から構築されて、低引張り強さのループ形成ポリエチレン糸の組によって共に結合される。本発明の各多軸層の面密度は約０．６９ｋｇ／ｍ２である。多軸布帛中で使用される糸の引張り強さは２４．３グラム／ｄｔｅｘであり、繊維密度は１．４４グラム／ｃｍ３である。本発明の多軸布帛層の安定性は、非常に良好である。
【００７１】
約１５”×１５”サイズの７層の本発明の多軸布帛を縁周辺で縫い合わせて、千鳥掛けして総面密度約４．８ｋｇ／ｍ２の複合構造体を形成する。次にレベルＩＩのためのＮＩＪ防弾基準０１０１．０４による９ｍｍ銃弾に対して、アセンブリーを防弾Ｖ５０および背面変形の双方について試験する。結果、特に本発明の実施例の複合構造の背面変形は、比較例１で述べられる技術のものよりもはるかに良好である。
【００７２】
実施例２
本発明の実施例２では、多軸布帛の層が、Ｅ．Ｉ．デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）から登録商標ケブラー（Ｋｅｖｌａｒ）（登録商標）１２９の下に入手できる、線密度が１フィラメントあたり１．６６ｄｔｅｘで１５７０ｄｔｅｘの高引張り強さのポリ（ｐ−フェニレンテレフタルアミド）連続フィラメント糸から、Ｅ．Ｉ．デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）から入手できる厚さ約３８ミクロンの２層のサーリン（Ｓｕｒｌｙｎ）（登録商標）フィルムに沿って作られる。布帛の各層は、異なる角度で配置された１インチあたり２０末端の４組の平行糸、および第１と第２の組の平行糸間のサーリン（Ｓｕｒｌｙｎ）（登録商標）フィルム層、および第３と第４の組の平行糸間のサーリン（Ｓｕｒｌｙｎ）（登録商標）フィルムから構築される。構造物全体は図１のように、低引張り強さのループ形成ポリエチレン糸の組によって共に結合されて、一度の操作で製造される。本発明の各多軸層の面密度は約０．５９６ｋｇ／ｍ２である。多軸布帛で使用される糸の引張り強さは２４．３グラム／ｄｔｅｘであり、繊維の密度は１．４４グラム／ｃｍ３である。各層を１００℃および圧力０．５ＭＰａのプレス下で、約１０分間さらに圧密化する。本発明の圧密化多軸布帛層の安定性は良好である。
【００７３】
約１５”×１５”サイズの８層の本発明の圧密化多軸布帛を角でかがり縫いして、総面密度約４．８ｋｇ／ｍ２の複合構造体を形成する。次にレベルＩＩのためのＮＩＪ防弾基準０１０１．０４による９ｍｍ銃弾に対して、アセンブリーを防弾Ｖ５０および背面変形の双方について試験する。結果、特に本発明の実施例の複合構造の背面変形は、比較例１で述べられる技術のものよりもはるかに良好である。
【００７４】
実施例３
本発明の実施例３では、多軸布帛の層が、Ｅ．Ｉ．デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）から登録商標ケブラー（Ｋｅｖｌａｒ）（登録商標）１２９の下に入手できる、線密度が１フィラメントあたり１．６６ｄｔｅｘで１５７０ｄｔｅｘの高引張り強さのポリ（ｐ−フェニレンテレフタルアミド）連続フィラメント糸から、テックス・テック・インダストリーズ（Ｔｅｘ  Ｔｅｃｈ  Ｉｎｄｕｓｔｒｉｅｓ）から入手できるアラミドフェルト層に沿って作られる。布帛の各層は、図１のように、異なる角度で配置された１インチあたり２０末端の４組の平行糸およびアラミドフェルト層から構築されて、低引張り強さのループ形成ポリエチレン糸の組によって共に結合される。本発明の各多軸層の面密度は約０．６９ｋｇ／ｍ２である。多軸布帛中で使用される糸の引張り強さは２４．３グラム／ｄｔｅｘであり、繊維密度は１．４４グラム／ｃｍ３である。多軸布帛の層を布帛の外層（フェルトの反対側）で、約−４０〜約１０℃の範囲内のＴｇ、および２０℃で約２×１０６〜約１０１３ポアズのゼロ剪断溶融粘度、および約２０，０００〜１００，０００の分子量を有する約２重量％の高粘度ポリマーによってさらに被覆する。本発明の多軸布帛層の安定性は、非常に良好である。約１５”×１５”サイズの７層の本発明の多軸布帛を縁周辺で縫い合わせて、千鳥掛けして総面密度約４．９ｋｇ／ｍ２の複合構造体を形成する。次にレベルＩＩのためのＮＩＪ防弾基準０１０１．０４による９ｍｍ銃弾に対して、アセンブリーを防弾Ｖ５０および背面変形の双方について試験する。本発明の実施例の複合構造の防弾Ｖ５０および背面変形、特に後者は、先比較例１で述べられる先行技術のものよりもはるかに良好であることが期待される。
【００７５】
明瞭さのためにここで別々の実施態様の文脈で述べられる特定の特徴はまた、単一実施態様中で組み合わせて提供されてもよいものと理解される。反対に、簡潔さのために単一実施態様の文脈で述べられる様々な特徴はまた、別々にまたはあらゆる下位組み合わせで提供されてもよい。
次に、本発明の好ましい態様を示す。
１．不織布、熱可塑性フィルムまたは熱硬化性フィルムの少なくとも１つの層、
第１の方向に実質的に平行である複数の第１の糸を含んでなる第１の層、
第２の方向に実質的に平行で第１の糸に対して斜行しまたは片寄っている複数の第２の糸を含んでなる第２の層、および
層内で横断的に交絡して前記層のための機械的支持を提供する横断糸
を含んでなり、各層があらゆる逐次順序で配列され、場合により約−４０〜約０℃の範囲内のＴｇ、および２０℃で約２×１０6〜約１０13ポアズのゼロ剪断溶融粘度を有する高粘度ポリマーで被覆されてもよい多軸布帛。
２．少なくとも１つの複数の糸がアラミド繊維を含んでなる上記１に記載の布帛。
３．少なくとも１つの複数の糸が、ポリアレーンアゾール、ポリピリダゾール、ポリピリドビスイミダゾール、およびポリアラミド繊維を含んでなる上記１に記載の布帛。
４．ポリピリドビスイミダゾールがポリ［２，６−ジイミダゾ［４，５−ｂ：４，５−ｅ］−ピリジニレン−１，４（２，５−ジヒドロキシ）フェニレン）である上記３に記載の布帛。
５．不織布、熱可塑性または熱硬化性フィルムの少なくとも１つの層がアラミドフェルトである上記１に記載の布帛。
６．アラミドフェルトがポリ（ｐ−フェニレンテレフタルアミド）ステープルファイバーを含んでなる上記５に記載の布帛。
７．横断糸が、ポリエステル、ポリエチレン、ポリアミド、アラミド、ポリアレーンアゾール、ポリピリダゾール、またはポリピリドビスイミダゾールの繊維を含んでなる上記１に記載の布帛。
８．第３の方向に実質的に平行であり、第１の糸および第２の糸に対して斜行しまたは片寄っている、複数の第３の糸を含んでなる第３の糸層をさらに含んでなる上記１に記載の布帛。
９．少なくとも１つの複数の糸がアラミド繊維を含んでなる上記８に記載の布帛。
１０．少なくとも１つの複数の糸がポリピリドビスイミダゾール繊維を含んでなる上記８に記載の布帛。
１１．ポリピリドビスイミダゾールがポリ［２，６−ジイミダゾ［４，５−ｂ：４，５−ｅ］−ピリジニレン−１，４（２，５−ジヒドロキシ）フェニレン）である上記１０に記載の布帛。
１２．不織布、熱可塑性または熱硬化性フィルムの少なくとも１つの層がアラミドフェルトである上記８に記載の布帛。
１３．第４の方向に実質的に平行であり、第１、第２、および第３の糸に対して斜行しまたは片寄っている、複数の第４の糸を含んでなる第４の糸層をさらに含んでなる上記８に記載の布帛。
１４．少なくとも１つの複数の糸がアラミド繊維を含んでなる上記１３に記載の布帛。
１５．少なくとも１つの複数の糸がポリピリドビスイミダゾール繊維を含んでなる上記１３に記載の布帛。
１６．ポリピリドビスイミダゾールがポリ［２，６−ジイミダゾ［４，５−ｂ：４，５−ｅ］−ピリジニレン−１，４（２，５−ジヒドロキシ）フェニレン）である上記１５に記載の布帛。
１７．不織布、熱可塑性または熱硬化性フィルムの少なくとも１つの層がアラミドフェルトである上記１２に記載の布帛。
１８．上記１に記載の布帛を含んでなる被服。
１９．上記１に記載の布帛を含んでなる物品。
２０．不織布、熱可塑性フィルムまたは熱硬化性フィルムの層と、第１の方向に実質的に平行な複数の第１の糸を含んでなる第１の層とを接触させるステップと、
前記第１の層と、第２の方向に実質的に平行で第１の糸に対して斜行しまたは片寄っている複数の第２の糸を含んでなる第２の層とを接触させるステップと、
糸と層とを横断的に交絡して多軸布帛を形成するステップと
を含んでなり、各層が場合により、約−４０〜約０℃の範囲内のＴｇ、および２０℃で約２×１０6〜約１０13ポアズのゼロ剪断粘度を有する高粘度ポリマーで被覆されていてもよい布帛の製造方法。
【図面の簡単な説明】
【００７６】
【図１】多軸布帛の構築における、複数の一方向性層および横断繊維の使用の図解を含む。
【図１】
0005489463.tif 000004